(57)【要約】【課題】  沸騰水浸漬に耐え得るとともに、積層シート被覆金属板を作製してから長期間が経過した後に２次加工を行っても加工性に問題を生じるおそれがない積層シート被覆金属板、およびこの金属板を構成する積層シートを提供する。【解決手段】  顔料を含有する樹脂からなる基材層（Ａ層）と、透明延伸ポリエステル系樹脂より構成され、厚みが１００μｍ以下である表面層（Ｂ層）の少なくとも２層を有する積層シートにおいて、前記Ａ層を、Ａ層における樹脂成分全体の質量を１００質量％として、３〜１５質量％のエポキシ基を有する非ポリエステル系の熱可塑性エラストマー（ａ−１成分)、２１〜４８質量％のポリブチレンテレフタレート系樹脂(ａ−２成分)、および４２〜７３質量％の実質的に非晶性であるポリエステル系樹脂（ａ−３成分）よりなる構成とする。【選択図】      図１（ａ）
2006297758.tif 000002
【特許請求の範囲】
【請求項１】
顔料を含有する樹脂からなる基材層（Ａ層）と、透明延伸ポリエステル系樹脂より構成され、厚みが１００μｍ以下である表面層（Ｂ層）の少なくとも２層を有する積層シートであって、
前記Ａ層が、Ａ層における樹脂成分全体の質量を１００質量％として、３〜１５質量％のエポキシ基を有する非ポリエステル系の熱可塑性エラストマー（ａ−１成分)、２１〜４８質量％のポリブチレンテレフタレート系樹脂(ａ−２成分)、および４２〜７３質量％の実質的に非晶性であるポリエステル系樹脂（ａ−３成分）よりなる、金属板被覆用積層シート。
【請求項２】
前記Ａ層の前記実質的に非晶性であるポリエステル系樹脂（ａ−３成分）が、テレフタル酸、またはジメチルテレフタル酸をジカルボン酸成分の主体とし、ジオール成分の２０〜８０ｍｏｌ．％が１．４−シクロヘキサンジメタノールで、残りの８０〜２０ｍｏｌ．％がエチレングリコールよりなる共重合ポリエステルである、請求項１に記載の金属板被覆用積層シート。
【請求項３】
前記Ａ層の前記エポキシ基を有する非ポリエステル系の熱可塑性エラストマー（ａ−１成分）が、エポキシ変性されたスチレン・ブタジエン系ブロック共重合体、または、エポキシ変性されたポリオレフィン系樹脂である、請求項１または２に記載の金属板被覆用積層シート。
【請求項４】
前記Ｂ層が２軸延伸ホモポリエチレンテレフタレート系樹脂であり、前記Ｂ層と前記Ａ層との間に印刷柄(印刷柄Ｃ)、および、接着剤層（Ｄ層）が配置されている、請求項１〜３のいずれかに記載の金属板被覆用積層シート。
【請求項５】
前記Ｂ層と前記印刷柄Ｃ、および前記Ｄ層を合わせた厚みが、３５μｍ以上１１５μｍ以下の範囲である、請求項１〜４のいずれかに記載の金属板被覆用積層シート。
【請求項６】
請求項１〜５のいずれかに記載の金属板被覆用積層シートをＡ層側の表面を接着面として、金属板の上にラミネートした積層シート被覆金属板。
【請求項７】
４０℃、９０％相対湿度の恒温恒湿槽内に３０日間放置した後に、２３℃の雰囲気温度下でノッチ入りエリクセン試験を行った際における、金属板被覆用積層シートの金属板からの剥離長さが２ｍｍ以下である、請求項６に記載の積層シート被覆金属板。
【請求項８】
請求項６または７に記載の積層シート被覆金属板を用いた、ユニットバス壁材、ユニットバス天井材、ドア材、一般内装壁材、パーティション材からなる群から選ばれる建築内装材。
【発明の詳細な説明】
【技術分野】
【０００１】
本発明は、金属板被覆用積層シート、およびこのシートで被覆した積層シート被覆金属板に関するものであり、特に、耐傷入り性、加工性に優れ、また、耐熱水性に優れることから、ユニットバス等の湿熱環境で用いられる建材用途に好ましく用いることができる積層シート被覆金属板、およびこの金属板を構成する金属板被覆用積層シートに関する。
【背景技術】
【０００２】
従来、ユニットバス等の内装建材用途に用いる樹脂被覆金属板用の被覆シートとしては、着色された軟質ＰＶＣのシートを基材として、その上に表層である２軸延伸ポリエステル系シートを積層一体化したシートが用いられて来た。このシートにおいては、表面が２軸延伸ポリエステル系樹脂よりなるので、耐傷入り性や耐洗浄剤性に優れ、表面の平滑性が良好であり、またこの２軸延伸ポリエステル系シートの裏面にバックプリントと呼ばれる印刷を施すことで深み感のある印刷意匠を得ることができた。
【０００３】
しかし、近年、環境問題等から軟質ＰＶＣシートの使用が制限を受けるようになり、軟質ＰＶＣ以外の樹脂を基材とした積層シート、およびこれを用いた樹脂被覆金属板が求められるようになった。
【０００４】
軟質ＰＶＣ以外の樹脂を基材として積層シートとしては、まず、コスト面からポリオレフィン系樹脂からなる基材を用いることが検討された。しかし、この積層シートで被覆した樹脂被覆金属板は、折り曲げ加工を施した際に、ポリオレフィン系樹脂の結晶性に起因して、曲げ部分が白化する問題があった。また、この問題を解決するために、ポリオレフィン系樹脂の結晶性を低下させる処方を用いた場合は、表層として２軸延伸ポリエステル系シートが積層されている構成においても、表面硬度が低くなり耐傷入り性が劣化するとう問題があった。
【０００５】
そこで、加工性と表面硬度のバランスに優れるポリエステル系樹脂シートを基材として用いることが検討され、特許文献１では、イーストマンケミカル社のＰＥＴＧ６７６３などに代表される非晶性ポリエステル樹脂からなる基材を用いる多層複合体が記載されている。
【０００６】
また、特許文献２には、沸騰水浸漬試験において良好な結果を示すものとして、結晶性ポリエステル系樹脂と非晶性ポリエステル系樹脂とのブレンド組成とするポリエステル系樹脂シート状物が記載されている。
【０００７】
また、特許文献３には、ポリエステル樹脂に特定のメチルメタアクリレート・ブタジエン・スチレン樹脂（ＭＢＳ樹脂）を添加することで経時的な加工性の低下を防止した共重合ポリエステルシートおよびフィルムが記載されている。
【特許文献１】特開２０００−０７１４０７号公報
【特許文献２】特開ＷＯ０２／０９２６８９号公報
【特許文献３】特開２００２−１２１３６７号公報
【発明の開示】
【発明が解決しようとする課題】
【０００８】
しかし、特許文献１に記載の化粧フィルムにおいては、基材を形成する樹脂のガラス転移温度（Ｔｇ）は、ほぼ７０〜８５℃の範囲に存在し、かつ結晶性を有しないことから、ユニットバス等用途の評価項目として一般的に含まれる沸騰水浸漬試験を満足することができない。
【０００９】
さらに、無配向の非晶性ポリエステル樹脂においては、加熱成形後、該樹脂のガラス転移温度以下で長期間保管した場合、次第に破断伸び等の機械物性が低下する問題を有している。
【００１０】
この機械物性の低下は、いわゆるエンタルピー緩和の進行に起因するものと考えられている。基材層を単独でラミネートした樹脂被覆金属板や、通常用いられる厚みの２軸延伸ポリエチレンテレフタレート系樹脂層と基材層とを積層した積層シートをラミネートした樹脂被覆金属板においては、これらの加工が困難になるほどの機械物性低下をもたらすものではなかった。しかし、この機械物性が低下するという問題が顕在化する場合として、深み感を得るために、表層に厚みのある２軸延伸ポリエステル系樹脂を積層した積層シート、あるいは同様の目的に加えて、さらに意匠感を付与するために、表層と基材との間に介在する接着剤層を厚くして、この接着剤層中に光輝性の粒子などを添加した積層シートで樹脂被覆金属板を作成した場合は、樹脂被覆金属板を作製後、長期間経過した後に、ノッチ入りエリクセン試験を施した場合、積層シートが金属板から部分的に剥離する等の問題が発生するおそれがあり、樹脂被覆金属板の加工性は劣ったものとなるおそれがあった。ここで、「ノッチ入りエリクセン試験」とは、図３に試験方法の概要を示したように、剥離の開始点となり得る切れ込みを樹脂層に付与した後、この樹脂層の伸びを伴うような変形を樹脂被覆金属板に施して、切り込み部の樹脂層の剥離状態を観察する試験方法である。
【００１１】
これは、基材のエンタルピー緩和が進行しない間の加工では、変形を受けた部分の２軸延伸ポリエステル樹脂からなる表層の変形応力が基材層内で分散吸収され、この変形応力が基材と金属板との界面にまでは達しなかったのに対し、基材のエンタルピー緩和が進行した後の加工では、２軸延伸ポリエステル樹脂からなる表層の変形応力が基材層内で分散吸収されずに、基材層と金属板との界面にまで達して、これにより基材層と金属板との間で剥離が発生することが原因であると考えられている。そして、特に、２軸延伸フィルムの厚みを増した場合や、接着剤層の厚みを増した場合にその影響が顕著になるものと考えられている。
【００１２】
上記した樹脂被覆金属板の加工性低下の原因が、エンタルピー緩和であることから、樹脂被覆金属板を加工する前に、この樹脂被覆金属板を被覆樹脂のガラス転移温度以上に加熱することによって、樹脂被覆金属板の加工性を回復することができる。しかし、このような処理は、工程増となるため好ましくなく、加工メーカーに受け入れられるものではなかった。
【００１３】
また、特許文献２に記載のポリエステル系樹脂シート状物においても、エンタルピー緩和の経時的進行は、特許文献１の化粧フィルムの場合と同様に進行する。従って、厚みのある２軸延伸ポリエチレンテレフタレート樹脂層を積層した構成などでは経時後の加工性に問題を生じるおそれがあった。
【００１４】
また、特許文献３に記載の共重合ポリエステルシートおよびフィルムにおいては、破断伸びの低下防止に関しては効果があるものの、このシートおよびフィルム自体が、樹脂被覆金属板用途のものではないため、樹脂被覆金属板として用いた場合における折り曲げ白化を充分に防止することができないものであった。また、この共重合ポリエステルシートおよびフィルムにおいては、架橋ゴムを添加していることから、樹脂被覆金属板として用いた場合の折り曲げ白化として、ボイド白化が発生すると考えられる。
【００１５】
そこで、本発明は、上記の問題点を解決すべく、沸騰水浸漬に耐え得るとともに、積層シート被覆金属板を作製してから長期間が経過した後に２次加工を行っても加工性に問題を生じるおそれがない積層シート被覆金属板、およびこの金属板を構成する積層シートを提供するものである。
【課題を解決するための手段】
【００１６】
以下、本発明について説明する。なお、本発明の理解を容易にするために添付図面の参照符号を括弧書きにて付記するが、それにより本発明が図示の形態に限定されるものではない。
【００１７】
第一の本発明は、顔料を含有する樹脂からなる基材層（Ａ層）（１０）と、透明延伸ポリエステル系樹脂より構成され、厚みが１００μｍ以下である表面層（Ｂ層）（２０）の少なくとも２層を有する積層シートであって、前記Ａ層（１０）が、Ａ層（１０）における樹脂成分全体の質量を１００質量％として、３〜１５質量％のエポキシ基を有する非ポリエステル系の熱可塑性エラストマー（ａ−１成分)、２１〜４８質量％のポリブチレンテレフタレート系樹脂(ａ−２成分)、および４２〜７３質量％の実質的に非晶性であるポリエステル系樹脂（ａ−３成分)よりなる、金属板被覆用積層シート（１００）である。
【００１８】
この積層シートにおいて、Ａ層（１０）のポリエステル系樹脂成分が、結晶性のポリブチレンテレフタレート系樹脂を含むことにより、積層シート被覆金属板（２００）とした場合の沸騰水浸漬性を良好にすることができる。そして、長時間高温の水と接触した後も平滑な外観を維持することができる積層シート被覆金属板（２００）とすることができる。また、Ａ層（１０）のポリエステル系樹脂成分中に比較的微細分散させることが可能なエポキシ基を有する非ポリエステル系の熱可塑性エラストマーを特定量含んでいるので、積層シート被覆金属板（２００）を製造後、長期間経過した後に２次加工に供しても、加工性に問題を生ずるおそれが少ないものとすることができる。
【００１９】
上記の金属板被覆用積層シート（１００）において、Ａ層（１０）の実質的に非晶性であるポリエステル系樹脂（ａ−３成分）は、テレフタル酸、またはジメチルテレフタル酸をジカルボン酸成分の主体とし、ジオール成分の２０〜８０ｍｏｌ．％が１．４−シクロヘキサンジメタノール（１．４−ＣＨＤＭ）で、残りの８０〜２０ｍｏｌ．％がエチレングリコールよりなる共重合ポリエステルであることが好ましい。Ａ層（１０）の実質的に非晶性であるポリエステル系樹脂として商業的に入手しやすい材料を用いることで原料供給の安定性とコストのメリットを得ることができる。
【００２０】
また、上記の金属板被覆用積層シート（１００）において、Ａ層（１０）のエポキシ基を有する非ポリエステル系の熱可塑性エラストマー（ａ−１成分）は、エポキシ変性されたスチレン・ブタジエン系ブロック共重合体、または、エポキシ変性されたポリオレフィン系樹脂であることが好ましい。エポキシ基を有する非ポリエステル系の熱可塑性エラストマー（ａ−１成分）として、これらの樹脂を用いることが好ましいのは、商業的に入手し易い材料であると同時に、耐久性等の物性に影響を及ぼすことが少ないためである。
【００２１】
上記の金属板被覆用積層シート（１００）において、Ｂ層（２０）は２軸延伸ホモポリエチレンテレフタレート系樹脂であることが好ましい。また、Ｂ層（２０）とＡ層（１０）との間に印刷柄(印刷柄Ｃ)（３０）、および、接着剤層（Ｄ層）（４０）が配置されていてもよい。これにより、表面の平滑ないわゆる鏡面意匠を得ることができる。また、印刷意匠を有する積層シートを得ることができる。また接着剤層を透明なものとすることにより、Ａ層（１０）に添加された顔料による着色意匠を良好なものとすることができ、色合わせ等も容易なものとなる。
【００２２】
上記の金属板被覆用積層シート（１００）において、Ｂ層（２０）と印刷柄Ｃ（３０）、およびＤ層（４０）を合わせた厚みが、３５μｍ以上１１５μｍ以下の範囲であることが好ましい。各層の厚みの合計をこの範囲とすることによって、深みのある意匠感を備えることができるとともに、積層シート被覆金属板（２００）を良好な加工性を有するものとすることができる。
【００２３】
第２の本発明は、上記の金属板被覆用積層シート（１００）をＡ層（１０）側の表面を接着面として、金属板（５０）の上にラミネートした積層シート被覆金属板（２００）である。この積層シート被覆金属板（２００）においては、沸騰水浸漬性が得られると同時に、深みのある意匠感を有し、積層シート被覆金属板（２００）としてから長期間経過した後に２次加工を施した場合においても、加工性に問題が生ずるおそれが少ない。
【００２４】
また、上記の積層シート被覆金属板（２００）においては、４０℃、９０％相対湿度の恒温恒湿槽内に３０日間放置した後に、２３℃の雰囲気温度下でノッチ入りエリクセン試験を行った際における、金属板被覆用積層シート（１００）の金属板（５０）からの剥離長さ（４９０）は、２ｍｍ以下であることが好ましい。ここで、「ノッチ入りエリクセン試験」とは、図３に試験方法の概要を示したように、積層シート被覆金属板（２００）における積層シート（１００）部分に、剥離の開始点となり得る切り込み（４１０）を付与し、ＪＩＳ  Ｋ６７４４で規定されるエリクセン試験装置を用いて、積層シート（１００）側が凸になるように高さ（４８０）６ｍｍの張り出し加工を施して、切り込み部分（４２０）の積層シート（１００）と金属板（５０）との剥離状態を観察する試験方法である。
【００２５】
第３の本発明は、上記の積層シート被覆金属板（２００）を用いたユニットバス壁材、ユニットバス天井材、ドア材、一般内装壁材、パーティション材からなる群から選ばれる建築内装材である。
【発明の効果】
【００２６】
本発明の金属板被覆用積層シートを用いた積層シート被覆金属板は、積層シート被覆金属板を作製してから長期間経過した後においても、基材層（Ａ層）におけるエンタルピー緩和の進行に伴う経時的な加工性低下を効果的に防止することが可能であり、二次加工における加工性低下の問題が生じない。また、深み感のある意匠性を得るために透明な表面層を厚くする等の構成とした場合に、上記の加工性低下の問題はより顕著となるものとなるが、本発明の積層シート被覆金属板においては、このような場合においても、二次加工における加工性低下の問題が生じない。さらに、基材層（Ａ層）が結晶性ポリエステル樹脂であるポリブチレンテレフタレート系樹脂を含むことから、積層シート被覆金属板を耐熱水性に優れたものとすることができる。また、表層が透明延伸ポリエステル系樹脂であることから、耐傷入り性や耐薬品性に優れ、ユニットバス等の湿熱環境で用いられる建材用途に好ましく用いることができる。
【発明を実施するための最良の形態】
【００２７】
以下、本発明を具体化した実施の形態を説明する。
【００２８】
なお、本発明の積層シートは、その厚みに関して一般的には「フィルム」と呼称する範囲と「シート」と呼称する範囲を含むものである。本発明においては便宜上これらに対してシートという単一呼称を用いた。
【００２９】
また、無配向という表現は、積層シートに何らかの性能を付与するために意図して延伸操作等の配向処理を行ったものではないことであり、押出し製膜時にキャスティングロールによる引き取りで発生する配向等まで存在していないという意味ではない。
【００３０】
図１（ａ）に層構成を模式的に示したように、本発明の金属板被覆用積層シート１００は、基材層（Ａ層）１０および表面層（Ｂ層）２０の少なくとも２層を有する積層シートである。以下、各層について説明する。
【００３１】
＜基材層（Ａ層）１０＞
基材層（Ａ層）１０は、Ａ層１０における樹脂成分全体の質量を基準（１００質量％）として、３〜１５質量％のエポキシ基を有する非ポリエステル系の熱可塑性エラストマー（ａ−１成分)、２１〜４８質量％のポリブチレンテレフタレート系樹脂(ａ−２成分)、および４２〜７３質量％の実質的に非晶性であるポリエステル系樹脂（ａ−３成分）より構成されている。
【００３２】
（ａ−２成分）
ａ−２成分であるポリブチレンテレフタレート系樹脂は、Ａ層１０に結晶性を付与するものである。ａ−２成分の量が少な過ぎると、Ａ層１０の結晶性が不充分となり、積層シート被覆金属板２００を沸騰水浸漬試験に供した際に、Ａ層１０自体の変形に起因する表面荒れや、さらにはＢ層２０の剥離等を生じるため、好ましくない。逆に、Ａ層１０のａ−２成分の量が多過ぎると、Ａ層１０の結晶性が高くなり過ぎて、金属板５０とのラミネート時に金属板５０を比較的高温に加熱しておくか、ラミネート直後に非接触式のヒーター等による後加熱を行わないと積層シート１００の平滑化が達成されず、いわゆる鏡面外観を得ることが難しくなり好ましくない。
【００３３】
以下において説明する表面層（Ｂ層）２０である透明延伸ポリエステル系樹脂より構成されるシート、特に、好ましい形態である２軸延伸ホモポリエチレンテレフタレート系樹脂より構成されるシートは、極めて高い平滑性を有するのであるが、Ａ層１０との積層構成とする際における接着剤の塗布厚みのムラや、Ａ層１０自体の厚みムラに起因して、Ａ層１０との積層シートとした場合、平滑性が喪失して表面状態が凹凸形状となることがある。しかし、本発明の組成を有するＡ層１０を用いた場合においては、本発明の金属被覆用積層シート１００を金属板５０にラミネートする際に、通常のラミネート温度（従来のＰＶＣのラミネート設備で用いて来た程度の温度である２３０℃程度）に加熱された金属板５０からの熱でＡ層１０の弾性率が顕著に低下し（Ａが一旦熔融したような状態になり）、Ｂ層２０は短時間ではあるが、Ａ層１０による拘束力から解放されるため、Ｂ層２０が本来有する弾性回復力により表面の鏡面外観を回復させることができ、本発明の積層シート被覆金属板２００を鏡面外観に優れたものとすることができる。
【００３４】
これに対して、ａ−２成分が、本発明の範囲を超えて多過ぎると、Ａ層１０の結晶性が高くなり過ぎてしまい、上記したような機構による表面平滑化が起こらず、積層シート被覆金属板２００を鏡面外観を有するものとすることができない。さらに、金属板５０の表面の荒れ等の影響が反映されることにより、鏡面とはほど遠い外観となるおそれがある。
【００３５】
ａ−２成分であるポリブチレンテレフタレート系樹脂としては、ジカルボン酸成分としてテレフタル酸、もしくはジメチルテレフタル酸、ジオール成分として１．４−ブタンジオールの各単一成分（意図せざる共重合成分は含んでいても良い。）を用いた、いわゆるホモＰＢＴ樹脂を用いることがコストや安定供給性の点から好ましい。押出し製膜法によりシートを作成する場合は、原料ＩＶ値が１．０〜１．４程度のＰＢＴ樹脂を使用するのが一般的であり、各社から各種グレードのＰＢＴ樹脂が市販されている。
【００３６】
ただし、ホモＰＢＴ樹脂以外にも、酸成分の一部をイソフタル酸等のジカルボン酸で置換したものや、ポリトリメチレングリコール(ＰＴＭＧ)を共重合したもの等を用いることができる。
【００３７】
これに対して、ホモポリエチレンテレフタレート（ホモＰＥＴ)樹脂も結晶性樹脂であるが、結晶化速度が遅いため、Ａ層１０のブレンド組成に沸騰水浸漬性を発現させることが難しいため、ホモＰＥＴを使用することは好ましくない。また、ＰＥＴ系樹脂が無配向で結晶化するとＰＥＴ系樹脂の結晶相がＰＢＴ系樹脂の結晶相に比べてフレキシビリティに乏しいため加工性が著しく低下し、折り曲げると割れるような状態になり易い。この点からも、ａ−２成分としては、ＰＥＴ系樹脂ではなく、ＰＢＴ系樹脂を用いることが好ましい。
【００３８】
（ａ−３成分）
ａ−３成分である、実質的に非晶性であるポリエステル系樹脂としては、示差走査熱量計（ＤＳＣ）により、昇温時に明確な結晶融解ピークを示さないポリエステル樹脂以外に、結晶性を有するものの結晶化速度が遅く、押出し法、カレンダー法等の製膜工程、において結晶性が高い状態とならないポリエステル系樹脂も使用することができる。
【００３９】
ａ−３成分の実質的に非晶性であるポリエステル系樹脂は、テレフタル酸またはジメチルテレフタル酸をジカルボン酸成分の主体とし、ジオール成分の２０〜８０ｍｏｌ．％が１．４−シクロヘキサンジメタノール（１．４−ＣＨで、残りの８０〜２０ｍｏｌ．％がエチレングリコールよりなる共重合体エステルであることが好ましい。
【００４０】
ここで、「主体とし」とは、ジカルボン酸成分全体を基準(１００ｍｏｌ．％)として、テレフタル酸またはジメチルテレフタル酸を７０ｍｏｌ．％以上、好ましくは８０ｍｏｌ．％以上、より好ましくは９８ｍｏｌ．％以上含むことをいう。
【００４１】
ジオール成分である、１．４−シクロヘキサンジメタノールの量が少な過ぎると、結晶性樹脂としての特徴が顕著になり、上記のホモＰＥＴ樹脂が無配向で結晶化した場合と同様に加工性の低下をもたらすため好ましくない。逆に、１．４−シクロヘキサンジメタノールの量が多過ぎる場合も、結晶性が顕著になり、さらに非常に高い融点を示すようになることから金属板５０とのラミネート時の密着力にも問題を生じるため好ましくない。
【００４２】
実質的に非結晶性であるポリエステル系樹脂の一例としては、原料の安定供給性や生産量が多いことから低コスト化が図られている、いわゆるＰＥＴ−Ｇを挙げることができ、イーストマンケミカル社の「イースターＰＥＴ−Ｇ・６７６３」やそれに類する樹脂を用いることが好ましい。この「イースターＰＥＴ−Ｇ・６７６３」は、ポリエチレンテレフタレート樹脂のジオール成分の約３０ｍｏｌ．％を１．４−シクロヘキサンジメタノールで置換した構造を有するもので、ＤＳＣ測定で結晶化挙動が認められない実質的に非結晶性のポリエステル樹脂である。
【００４３】
ただし、これに限定されるものではなく、特定の条件では結晶性を示すが通常の条件では非晶性樹脂として取り扱うことが可能なイーストマンケミカル社の「ＰＣＴＧ・５４４５」（ポリエチレンテレフタレートのジオール成分の約６５ｍｏｌ．％を１．４−シクロヘキサンジメタノールで置換した構造を有する。）等を用いることもでき、これ以外に、ネオペンチルグリコール共重合ＰＥＴで結晶性を示さないものや、結晶性の低いもの、イソフタル酸を共重合したポリエチレンテレフタレート樹脂で結晶性の低いものなど、共重合成分により結晶化を阻害した組成のものもａ−３成分である実質的に非晶性であるポリエステル系樹脂として用いることができる。
【００４４】
（ａ−１成分）
ａ−１成分であるエポキシ基を有する非ポリエステル系の熱可塑性エラストマーを添加する目的は、Ａ層１０の体積緩和の進行に伴う経時的な加工性の低下を抑制すること、および、初期の積層シート物性としてより柔軟性を付与し、経時後の加工性をも良好なものとすることである。
【００４５】
また、加工性としては、割れやクラックの発生のみではなく、折り曲げ部の白化も問題とすることから、添加により、折り曲げ部の白化がより顕著になるようなものはａ−１成分としては用いることはできない。
【００４６】
例えば、エポキシ基を有さないポリエステル系以外の熱可塑性エラストマーは、ポリエステル系樹脂との相容性に乏しいことから、ポリエステル系樹脂中において大粒径の粒子状分散となり、積層シート被覆金属板２００における折り曲げ部に顕著な白化を生じるため好ましくない。
【００４７】
また、エポキシ基を有さないポリエステル系以外の熱可塑性エラストマーとして、無水マレイン酸変性を施したポリオレフィン樹脂等によって、ポリエステル系樹脂中での分散粒子径をある程度小さくすることは可能である。しかし、この場合においても、やはり積層シート被覆金属板２００における折り曲げ部に白化を生じてしまうため好ましくない。
【００４８】
これに対して、本発明において用いるａ−１成分は、エポキシ基を有することで、ポリエステル系樹脂中において微細分散することが可能である。よって、積層シート被覆金属板２００における折り曲げ部において白化が起こり難いものである。
【００４９】
また、ポリエステル系のエラストマーを用いた場合は、ポリエステル系樹脂との相容性を有するため、エポキシ基を有さなくても折り曲げ白化を生じないブレンド組成物とすることができる。しかし、ポリエステル系のエラストマーとは共重合成分により室温より低いガラス転移温度を示すポリエステル系樹脂であることから、ブレンド組成物のガラス転移温度も低下させる。よって、本発明のＡ層１０のように結晶性のポリブチレンテレフタレート系樹脂を含むブレンド組成においては、室温で保管することにより、Ａ層１０において過度に結晶化が進行してしまい、それに起因して経時後の積層シート被覆金属板２００の加工性が低下するおそれがある。よって、ポリエステル系のエラストマーを用いることは、好ましくない。
【００５０】
ａ−１成分であるエポキシ基を有する非ポリエステル系の熱可塑性エラストマーは、Ａ層１０の樹脂成分全体の質量を基準（１００質量％）として、３〜１５質量％の範囲で添加することが好ましく、５〜１０質量％の範囲で添加することがより好ましい。
【００５１】
エポキシ基を有する非ポリエステル系の熱可塑性エラストマーの添加量が少な過ぎると、経時的な２次加工性の低下を抑制する効果が充分ではなく、逆に、この添加量が多過ぎると、いかにポリエステル系樹脂中に微細分散されているとはいえ、本来が相容性に乏しい非ポリエステル系の材料であるので、折り曲げ白化の問題を生じ易くなる。また、添加量が多過ぎると、Ａ層１０が過度に柔軟なものとなり、表面層２０に比較的厚みのある延伸ポリエステル系樹脂を用いた場合においても、積層シート１００の表面硬度が充分なものとならないおそれがある。
【００５２】
本発明のａ−１成分であるエポキシ基を有する非ポリエステル系の熱可塑性エラストマーとしては、エポキシ変性されたスチレン・ブタジエン系ブロック共重合体、または、エポキシ変性されたポリオレフィン系樹脂を好ましく用いることができる。
【００５３】
エポキシ変性されたスチレン・ブタジエン系ブロック共重合体としては、スチレン系化合物を主体とする重合体ブロック(ａ)と、共役ジエン化合物を主体とする重合体ブロック(ｂ)とから成るブロック共重合体(「ａ−ｂ」、「ａ−ｂ−ａ」等)の共役ジエン化合物由来単位における不飽和炭素の二重結合をエポキシ化したものを好ましく用いることができる。具体的には、ダイセル化学工業株式会社の「エポフレンドＡ１０２０」等を用いることができる。
【００５４】
エポキシ変性されたポリオレフィン系樹脂としては、グリシジルメタクリレートとエチレンのランダム共重合体を好ましく用いることができる。具体的には、住友化学工業株式会社の「ボンドファーストＥ」等を用いることができる。
【００５５】
（その他の成分）
Ａ層１０には、意匠性の付与、被覆される金属板５０の視覚的隠蔽効果の付与、さらに、表面に印刷柄３０を付与する場合には、その発色の向上等の目的で顔料が添加される。使用される顔料は上記目的のために一般的に用いられているもので良く、その添加量に関しても上記目的のために一般的に添加される量で良い。一例としては、白系の着色では隠蔽効果が高く、かつ粒径が微細であることから積層シートの加工性に与える影響の少ない酸化チタン顔料を用いることができる。また、酸化チタン顔料をベースとして、色味の調整を有彩色の有機、無機の顔料を少量添加することで行うこともできる。さらに、意匠性を向上させる目的でメタリック顔料やパール顔料等が含まれていても良い。
【００５６】
下地の視覚的隠蔽効果に関しては、用途によって重要度が異なり一概には規定することができないが、一つの目安としては内装建材用途の積層シート被覆金属板２００においてはＪＩＳ  Ｋ５４００  ７．２「塗料一般試験方法・隠蔽率」に準拠して測定した隠蔽率が０．９８以上であることを求められる場合が多く、本発明の積層シート被覆金属板２００もこの値を満たしていることが好ましい。
【００５７】
また、Ａ層１０には、その性質を損なわない範囲において、各種添加剤を適宜な量添加しても良い。一般的な添加剤としては、燐系、フェノール系他の各種酸化防止剤、ラクトン系、フェノールアクリレート系他のプロセス安定剤、熱安定剤、紫外線吸収剤、ヒンダードアミン系ラジカル捕捉剤、各種加工助剤、金属不活化剤、滑剤、抗菌・防かび剤、帯電防止剤、難燃剤、顔料分散性改良剤、充填・増量剤等を挙げることができる。
【００５８】
Ａ層１０の好ましい厚みは、５０〜２００μｍの範囲である。Ａ層１０の厚みが薄すぎる場合は、下地の視覚的隠蔽確保のために多量の顔料添加を必要とし、その結果、Ａ層１０の加工性が低下するおそれがある。逆に、Ａ層１０の厚みが厚過ぎると、Ａ層１０に要求される効果が飽和する。
【００５９】
＜表面層（Ｂ層）２０＞
Ｂ層２０が付与される目的は、耐傷入り性や耐薬品性等の表面物性の向上、意匠シート１００にいわゆる鏡面性と呼ばれる表面の平滑な外観の付与、透明でかつある程度の厚みを有する層を表面に付与することによる意匠としての深み感の表現、および以下において説明する印刷柄Ｃ３０を設けた場合における、この印刷柄Ｃ３０の保護、である。
【００６０】
従来、基材層として軟質ＰＶＣシートを用いていた場合においても、透明ポリエステル系フィルムが上記の目的のために表面層として用いられていた。従って、Ｂ層２０としては、上記の目的を達成可能な従来用いられてきた透明ポリエステル系フィルムであれば制限なく使用できるが、軟質ＰＶＣシートを使用していた時代から実績のある２軸延伸されたポリエステル系樹脂、中でも２軸延伸されたポリエチレンテレフタレート系の透明樹脂シートを好適に用いることができ、２軸延伸されたホモポリエチレンテレフタレート系の透明樹脂シートを特に好適に用いることができる。
【００６１】
Ｂ層２０の厚みは、１５〜１００μｍであることが好ましく、従来の軟質ＰＶＣシートへオーバーレイして鏡面性樹脂被覆金属板を得るのに用いられて来た透明樹脂フィルムの厚みと同様で良い。また、延伸倍率が２軸各方向に３．５〜５倍、延伸処理後の熱固定温度が２２０〜２４０℃の２軸延伸されたホモポリエチレンテレフタレート系シートを用いることが好ましい。このように、延伸倍率や熱固定温度等を従来と同一のものとすることで、入手コストの点から好ましいものとすることができる。
【００６２】
Ｂ層２０の厚みが１５〜３０μｍの範囲で、かつ、以下に説明する接着剤層（Ｄ層）４０の厚みが１〜３μｍの範囲の積層シート１００とした場合は、Ａ層１０のエンタルピー緩和が進行した場合も積層シート被覆金属板２００の２次加工性が問題となる場合は少ない。しかし、深みのある意匠感が得られるように、Ｂ層２０の厚みは、３５μｍ以上であることがより好ましく、あるいは、Ｂ層２０とＤ層４０との合計厚みは、３５〜１１５μｍであることがより好ましい。本発明の積層シート被覆金属板２００においては、このように、Ｂ層２０および／またはＤ層４０の厚みを厚くした場合においても、積層シート被覆金属板２００を作製後、長期間保管した場合における２次加工性を良好なものとすることができる。ただし、Ｂ層２０とＤ層４０との合計厚みが、１１５μｍを超える場合は、初期の加工性が充分なものとならないおそれがあり、また製造した積層シート１００の巻き取りが困難となり、積層工程や保管工程に問題を生じるおそれがあるので好ましくない。
【００６３】
鏡面外観と呼ばれる表面の平滑な意匠ではなく、エンボスによる表面凹凸が付与された意匠が求められる場合は、易加工性２軸延伸ポリエチレンテレフタレート等と呼称されるものをＢ層２０として用いることができる。この易加工性２軸延伸ポリエチレンテレフタレートは、耐薬品性等の２軸延伸ポリエチレンテレフタレートシートとしての基本性能を損なうことなく、配向の制御等により、下層に柔軟性を有する樹脂層を積層した状態でエンボス付与適性が得られるものであり、このような易加工性２軸延伸ポリエチレンテレフタレートシートの例としては、帝人デュポンフィルム社の「テフレックス」、東レ社の「ニューコンセプトルミラー」等を挙げることができる。
【００６４】
Ｂ層２０には、各種樹脂用添加剤成分が適宜な量添加されていても良い。著しく透明性を低下させたり、延伸時にボイドを生じて物性低下を来すおそれがあったりするような添加剤以外は、Ａ層１０に用いることができる添加剤と同様なものを用いることができる。
【００６５】
＜印刷柄Ｃ３０＞
図１（ｂ）に層構成を模式的に示したように、本発明においては、印刷柄Ｃ３０を設けることができる。印刷柄Ｃ３０は、グラビア印刷、オフセット印刷、スクリーン印刷等の公知の印刷方法で施すことができる。印刷柄Ｃ３０の絵柄は石目調、木目調、あるいは幾何学模様、抽象模様等任意である。印刷柄Ｃ３０は、部分印刷でも全面ベタ印刷でも良く、部分印刷柄とベタ印刷の両方が施されていても良い。
【００６６】
印刷柄Ｃ３０は、Ｂ層２０におけるＡ層１０との積層面側にいわゆるバックプリントとして付与しても良く、Ａ層１０におけるＢ層２０と積層する側の表面に付与しても良く、また、Ｂ層２０側とＡ層１０側の両方に付与してもよい。ただし、Ｂ層２０のＡ層１０との積層面側にバックプリントを施し、かつ、以下において説明する接着剤層（Ｄ層）４０の厚みを厚くして深み感を出すことを意図する場合（図１（ｄ）に層構成の模式図を示した形態。）は、印刷柄Ｃ３０には比較的光線透過部分の多い部分印刷とするか、隠蔽性の低い印刷インクを用いることが好ましい。なお、図１（ｆ）に、Ａ層１０側とＢ層側２０の両方に印刷柄Ｃ３０を付与し、その間に接着剤層（Ｄ層）４０を配置した層構成を模式的に示した。
【００６７】
＜接着剤層（Ｄ層）４０＞
図１（ｃ）〜図１（ｆ）に層構成を模式的に示したように、本発明の金属板被覆用積層シート１００においては、Ａ層１０とＢ層２０との間（図１（ｃ）の形態）、あるいは、印刷柄Ｃ３０を設けた場合は、印刷柄Ｃ３０とＡ層１０との間（図１（ｄ）の形態）、印刷層Ｃ３０とＢ層２０との間（図１（ｅ）の形態）、印刷層Ｃ３０と印刷層Ｃ３０との間（図１（ｆ）の形態）に、接着剤層（Ｄ層）４０が配置される。
【００６８】
Ｄ層４０としては、ポリエステル系樹脂やポリエーテル系樹脂等を主剤としてイソシアネート系架橋剤で硬化する一般的にドライラミネート用接着剤と呼ばれるものを用いることが作業性の点から好ましい。また、このようなドライラミネート用接着剤の中でも紫外線による黄変の問題が少ない点から、脂肪族系のものを用いることがより好ましい。
【００６９】
Ｄ層４０の厚みは、乾燥膜厚で１〜２０μｍの範囲とするのが好ましい。Ｄ層４０の厚みが薄すぎる場合は、塗布ムラによる接着不良を生じ易く、一方、Ｄ層４０の厚みが厚過ぎる場合は、積層シート１００の加工性が低下するおそれがある。また、ドライラミ方式では厚みが２０μｍを超える接着剤層を均一に形成することは難しい。
【００７０】
Ｂ層２０と印刷柄Ｃ３０、およびＤ層４０の合計厚みは、３５〜１１５μｍの厚みとすることが深みのある意匠感を得るためには好ましいが、上記のように、Ｄ層４０の厚みは２０μｍが上限であるため、残りの厚みはＢ層２０の透明延伸ポリエステル系樹脂シートで確保するのが好ましい。この合計厚みが薄すぎる場合では、Ａ層１０のエンタルピー緩和の進行が、実際の加工性の低下には繋がり難い一方で、深みのある意匠感を得るのが難しくなる。逆に、この合計厚みが厚過ぎる場合は、Ａ層１０の組成に関わらず良好な加工性を得ることが困難になり好ましくない。
【００７１】
Ｄ層４０には、意匠性付与のために、染料系などの透明着色剤、蛍光剤、青み付与剤等で着色を行っても良く、また、表面修飾マイカ粉、アルミ微粉等の金属粉、ホログラム箔、表面修飾ガラスフレーク等を添加しても良い。さらに、一般的に硬化型接着剤に添加される各種添加剤を適宜な量含んでいても良い。
【００７２】
ただし、Ｄ層４０としては、上記したものに限定されず、紫外線硬化型の接着剤や電子線・放射線硬化型接着剤等を用いても良い。あるいは、Ｂ層２０の透明延伸ポリエステル系樹脂シートとして、ホットメルト接着性の樹脂層を共押出等の方法で付与したいわゆる易接着性延伸ポリエステルシートを用いることで、Ｄ層４０を省略してもよい。また、接着性を有する樹脂層をＡ層１０と共押出することにより形成し、Ｄ層４０を省略してもよい。
【００７３】
積層シート１００に深み感のある意匠性を付与するためには、Ｂ層２０またはＤ層４０の厚みを厚くすることが必要となるが、従来、軟質ＰＶＣ樹脂被覆金属板の折り曲げ加工などの成形加工に用いて来た成形金型の使用を可能にするためには、金属板被覆用積層シート１００の総厚みは、３００μｍ以下であることが好ましい。
【００７４】
＜金属板（Ｅ）５０＞
図１（ｇ）に本発明の積層シート被覆金属板２００の層構成を模式的に示した。本発明の積層シート被覆金属板２００に用いる金属板５０としては、熱延鋼板、冷延鋼板、溶融亜鉛メッキ鋼板、電気亜鉛メッキ鋼板、亜鉛・アルミニウム合金系メッキ鋼板、亜鉛・アルミニウム・マグネシウム合金系メッキ鋼板、スズメッキ鋼板、ステンレス鋼板等の各種鋼板やアルミニウム板、アルミニウム系合金板、チタン系合金板、ニッケル系合金板等を使用することができる。
【００７５】
また、これらの金属板５０は、通常の化成処理を施した後に使用しても良い。金属板５０の厚さは、積層シート被覆金属板２００の用途等により異なるが、０．１〜１０ｍｍの範囲で選ぶことができる。また、エレベーター内装材の用途では、１〜２ｍｍの範囲の厚みを有する熔融亜鉛メッキ鋼板を用いることが一般的である。
【００７６】
＜金属板被覆用積層シート１００、積層シート被覆金属板２００の製造方法＞
本発明のＡ層１０の製造方法としては、各種公知の製膜方法を特に限定なく採用することができる。例えば、押出機を用いたＴダイ製膜法やインフレーション法等を採用することができる。また、Ａ層１０に用いられるポリブチレンテレフタレート系樹脂の融点以上に混練ロールを加熱することが可能なカレンダー設備があれば、カレンダー製膜法によってもＡ層１０のシートを得ることができる。
【００７７】
Ｂ層２０に関しても、延伸設備を備えた押出機によって製膜することが可能であるが、従来のＰＶＣ樹脂被覆鋼板のオーバーレイ用途のための各種厚みのものが市販されており、これを利用するのが便利である。
【００７８】
本発明の金属板被覆用積層シート１００の製造方法の一例としては、Ｂ層２０の積層面側にバックプリントを施した後、さらにその上にドライラミ接着剤をコーターを用いて塗布し、熱風乾燥機等を用いて溶剤を揮散乾燥させ、上記で得られたＡ層１０と重ね合わせると同時に、４０〜８０℃の加熱された一対の圧着ロール間を通過させることで積層シートとし、ドライラミ接着剤が乾燥するまでの間養生するという方法を挙げることができる。
【００７９】
次に、積層シ−ト被覆金属板２００の製造方法について説明する。前述の各種金属板５０にリバースコーター、キスコーター等の一般的に使用されるコーティング設備を使用し、積層一体化されたシートを貼り合せる金属面に乾燥後の接着剤膜厚が２〜１０μｍ程度になるように、熱硬化型接着剤６０を塗布する。この熱硬化型接着剤６０としては、アクリル系接着剤、エポキシ系接着剤、ウレタン系接着剤、ポリエステル系接着剤等一般的に使用される熱硬化型接着剤を挙げることができる。
【００８０】
ついで、赤外線ヒーターおよび／または熱風加熱炉により塗布面の乾燥および加熱を行い、金属板５０の表面温度を、１９０〜２５０℃程度の温度に保持しつつ、直ちにロールラミネーターを用いて金属板被覆用積層シ−ト１００のＡ層１０側が接着面となるように被覆する。その後、自然冷却、水冷、空冷等の強制冷却を実施し、積層シート被覆金属板２００を得る
【実施例】
【００８１】
本発明をより具体的かつ詳細に説明するために、次に実施例を示すが、本発明はこれらの例によって何ら限定されるものではない。
【００８２】
（Ａ層の製膜）
表１に示す樹脂組成でベント付き同方向二軸混練押出機を用いて、ポリエステルシートの製膜に関しては一般的な方法であるＴダイ製膜法により、厚み８０μｍの基材層（Ａ層）（「ａ−１」〜「ａ−２４」）を製膜した。Ａ層には表１の樹脂組成以外に酸化チタン系白色顔料と、有機系緑色顔料が添加されており、淡緑色（Ｌ．ａ．ｂ色座標でＬ値＝７６、ａ値＝−３４、ｂ値＝９）に着色されている。顔料の添加量はすべてのＡ層に関して同一である。なお、表１における値は、質量％である。
【００８３】
【表１】
2006297758.tif 000003
【００８４】
表１で使用した各原料は以下の通りである。
「ノバデュラン５０２０Ｓ」は、三菱エンジニアリングプラスチックス社製のポリブチレンテレフタレート（ホモＰＢＴ）樹脂である。Ｉ．Ｖ．値＝１．２の押出し製膜用標準グレードである。融点は２２５℃である。
【００８５】
「イースターＰＥＴＧ・６７６３」は、イーストマン・ケミカル・カンパニー社製であり、ジカルボン酸成分はテレフタル酸であり、ジオール成分の約３０ｍｏｌ．％が１．４−シクロヘキサンジメタノール、約７０ｍｏｌ．％がエチレングリコールである非晶性共重合ＰＥＴ系樹脂である。ガラス転移温度は７８℃、融点は観察されない。
【００８６】
「ＰＣＴＧ・５４４５」は、イーストマン・ケミカル・カンパニー社製であり、ジカルボン酸成分はテレフタル酸であり、ジオール成分の約６５ｍｏｌ．％が１．４−シクロヘキサンジメタノール、約３５ｍｏｌ．％がエチレングリコールである実質的に非晶性である共重合ＰＥＴ系樹脂である。ガラス転移温度は８６℃、融点は観察されない。
【００８７】
「ダイヤナイト・ＤＮ−１２４」は、三菱レイヨン社製の低結晶性ポリエステルエラストマーである。ガラス転移温度は１９℃、融点は観察されない。
【００８８】
「エポフレンドＡ−１０２０」は、ダイセル化学工業社製のエポキシ変性されたスチレン・ブダジエン・スチレン・トリブロック共重合体である。
【００８９】
「ボンドファーストＥ」は、住友化学社製のエチレン・グリシジルメタアクリレート共重合体である。
【００９０】
「ダイナロン１３２０Ｐ」は、ＪＳＲ社製のスチレン・水添ブタジエンゴム・ブロック共重合体である。
【００９１】
「ハイブラー７１２５」は、クラレ社製のスチレン・ビニル・ポリイソプレン・トリブロック共重合体である。
【００９２】
（Ｂ層、印刷柄ＣおよびＤ層の準備）
表２に示す厚みの市販の２軸延伸ポリエチレンテレフタレートフィルム（Ｂ層）（テイジンテトロンＳＧ：テイジンデュポンフィルム社製）の片面にグラビアコート法によって抽象模様柄の部分印刷をバックプリントで施し（印刷柄Ｃ）、この印刷面に表２に示す厚みでシアネート硬化型ポリエステル系接着剤（主剤はＴＭ−Ｋ５１：東洋モートン社製）を塗布し、溶剤を揮散させるための予備乾燥を行った。これにより、印刷柄Ｃが付与され、接着層（Ｄ層）が形成されたＢ層（「ｂ−１」〜「ｂ−８」）を得た。なお、印刷インクの種類、印刷柄（インクの塗布量）はすべてのＢ層に関して同一である。
【００９３】
【表２】
2006297758.tif 000004
【００９４】
（実施例１〜２３）
表３に示す種類のＡ層と、印刷柄Ｃが付与され、接着層（Ｄ層）が形成されたＢ層とを重ね合わせて、これを８０℃に誘導加熱された一対のロール間を通過させることにより加圧一体化し、本発明の金属板被覆用積層シートを得た。そして、厚み０．４５ｍｍの亜鉛めっき鋼板における積層シートを張り合わせる面に、市販されているポリ塩化ビニル被覆金属板用のポリエステル系接着剤を乾燥後の接着剤膜厚が２〜４μｍ程度になるように塗布し、ついで赤外線ヒーターおよび熱風加熱炉により接着剤塗布面の溶剤乾燥および加熱を行い、亜鉛めっき鋼板の表面温度を２３５℃に保持しつつ、直ちにロールラミネーターを用いて、上記で作製した金属板被覆用積層シートを被覆し、冷却することにより本発明の積層シート被覆金属板を得た。なお、ラミネート後の積層シート被覆金属板に対する非接触式のヒーター等による表面加熱や、該加熱状態における鏡面ロールでの押圧等は特に実施していない。
【００９５】
（比較例１〜１５）
表４に示す種類のＡ層と、印刷柄Ｃが付与され、接着層（Ｄ層）が形成されたＢ層とを重ね合わせた以外は、実施例１と同様にして、金属板被覆用積層シートおよび積層シート被覆金属板を得た。
【００９６】
＜評価方法＞
上記実施例および比較例において作製した積層シート被覆金属板の評価方法を以下に示す。また、各評価方法に従って評価した結果を表３および表４に示した。なお、実施例１〜１２と、比較例１〜１２は、Ｂ層およびＤ層として同一のものを用いた例である。
【００９７】
（加工性評価（１）：曲げ加工性試験）
４０ｍｍ×６０ｍｍの積層シート被覆金属板に「ＪＩＳ  Ｚ−２２４８」で規定されるＶ曲げ法の評価を行った。Ｖ曲げ法では、図２（ａ）に全体図を示したスクリュー曲げ試験装置３００を使用する。スクリュー曲げ試験装置３００は、上型昇降用ハンドル３１０、上型昇降スクリュー３２０、上型設置部分３３０および下型設置部分３４０を備えている。上型昇降スクリュー３２０上部に設けられた上型昇降用ハンドル３１０を手動で回すことによって、上型昇降スクリュー３２０が上下方向に移動し、それに伴って、上型昇降スクリュー３２０の下端に設けられた上型設置部分３３０が上下方向に移動する。また、図２（ｂ）にＶ曲げ部分の拡大図を示したように、上型設置部分３３０には、Ｖ曲げ用上型３５０が設けられ、下型設置部分３４０には、Ｖ曲げ用下型３６０が設けられている。そして、上型昇降用ハンドル３１０を操作することによって、上型設置部分３３０に設けたＶ曲げ用上型３５０を下方向に移動し、試験片３８０をＶ曲げ用下型３６０との間で挟み込むことによって、試験片３８０をＶ型に変形させる。
【００９８】
具体的には、角度９０度のＶ型溝３７０が形成された金属製の下型３６０の上に平板状の試験片３８０を積層シート被覆側が下型３６０と当接する状態で載置し、先端が下型３６０のＶ溝３７０に対応して９０度のＶ型突起状に形成された金属製の上型３５０を手回しスクリュー３１０、３２０で降下させて試験片３８０をＶ溝３７０に押し込むことで９０度の折り曲げ加工を行うものである。
【００９９】
この加工性評価は雰囲気温度２３℃で実施した。エンタルピー緩和の進行していない初期の加工性評価に関しては、積層シートを金属板にラミネートしてから２４時間以内に測定を実施し、経時後の加工性評価に関しては、４０℃×９０％ＲＨに保たれた恒温恒湿槽中に３０日間シートを静置した後に取り出し、２３℃の室内に２４時間放置した後、測定を実施した。加工後の曲げ加工部の金属板被覆用積層シートの面状態を目視で判定し、ほとんど変化がないものを「○」、表層に若干クラックが発生したもの、および若干の曲げ白化を生じたものを「△」、表層に割れが発生したものや著しい折り曲げ白化を生じたものを「×」として評価した。
【０１００】
（加工性評価（２）：ノッチ入りエリクセン試験）
６０ｍｍ×６０ｍｍの積層シート被覆金属板２００の表面に図３（ａ）および図３（ｂ）に正面図および側面図を示すように市販のカッターナイフを用いて、上下および左右各二本ずつ、積層シート１００と金属板５０との界面に及ぶ切り込み４１０を入れ、５ｍｍ幅の切り込み部分４２０を形成した。そして、「ＪＩＳ  Ｋ−６７４４」で規定されるエリクセン試験装置を用いて、積層シート１００被覆側が凸になるようにして高さ（Ｈ）が６ｍｍの張り出し加工を施し、樹脂層の切り込みを入れた部分４２０の剥離状況を観察した。張り出し加工を施した状態の積層シート被覆金属板２００の正面図を図３（ｃ）に示し、側断面図を図３（ｄ）および図３（ｅ）に示した。
【０１０１】
エンタルピー緩和の進行していない初期の加工性評価に関しては、積層シートを金属板にラミネートしてから２４時間以内に測定を実施し、経時後の加工性の測定に関しては、４０℃×９０％ＲＨに保たれた恒温恒湿槽中に３０日間シートを静置した後に取り出し、２３℃の室内に２４時間放置した後、測定を実施した。
【０１０２】
図３（ｄ）に示すように剥離が全く認められないもの、および、剥離長さ（Ｌ）が１ｍｍ未満のものを「○」、著しい剥離を生じたものを「×」、その中間程度で剥離長さ（Ｌ）が１〜２ｍｍのものを「△」として評価した。なお、剥離長さ（Ｌ）とは、図３（ｅ）に示すように、金属板５０と積層シート１００とが剥離した部分における、切り込み４１０ａから境界線４５０までの直線距離をいう。剥離長さの測定は、試料数２で、１試料に付き４ヶ所で測定を実施して平均値を求めているが、１ヶ所でも２ｍｍを超える剥離長さがある場合は「×」として評価した。
【０１０３】
（沸騰水浸漬試験）
６０ｍｍ×６０ｍｍの積層シート被覆金属板に「ＪＩＳ  Ｋ−６７４４」で規定されるエリクセン試験装置を用いて、積層シート被覆側が凸になるように６ｍｍの張り出しを設けた後、沸騰水中に３時間浸漬し、その樹脂シートの面状態を目視で判定した。全く変化のなかったものを「○」、若干表面に荒れがでたものや、表層に積層した透明二軸延伸ポリエチレンテレフタレート系樹脂層と基材層との間にわずかな剥離を生じたものを「△」、樹脂層に著しい膨れ等の変形が生じたものを「×」として評価した。
【０１０４】
（鏡面性：鮮明度光沢度値（Ｇｄ値））
財団法人日本色彩研究所が開発した＜ＰＧＤ＞携帯用鮮明度光沢度計ＰＧＤ−ＩＶを用い、同法人が規定する測定法により実施例および比較例の各積層シート被覆金属板の鏡面反射性を測定し鏡面性の判定基準とした。測定は、同一サンプル中５箇所で測定を行い、その平均値を鮮明度光沢度値（Ｇｄ値）とした。Ｇｄ値が０．９以上の場合を「○」、０．８以上０．９未満の場合を「△」、０．８未満の場合を「×」として評価した。
【０１０５】
【表３】
2006297758.tif 000005
【０１０６】
【表４】
2006297758.tif 000006
【０１０７】
＜評価結果＞
比較例１は、Ａ層に非晶性のポリエステル樹脂のみを用いた場合であり、沸騰水浸漬試験で著しい外観変化を生じると同時に、経時後のノッチ入りエリクセン試験でも積層シートが金属板から著しく剥離していた。
【０１０８】
比較例２および比較例３は、Ａ層に結晶性ポリエステル樹脂であるＰＢＴ樹脂が添加されていることにより、沸騰水浸漬では概ね問題は生じていないが、経時後のノッチ入りエリクセン試験では著しい剥離を生じる結果となっている。また、ＰＢＴ樹脂の添加量が多い比較例３では樹脂被覆金属板の鏡面性がやや劣る結果となった。
【０１０９】
ＰＢＴの添加量がさらに多い比較例４では、経時後の加工性低下がそれほど見られない結果となった。これはＡ層の結晶性が高く、非晶体積が少ないことからエンタルピー緩和の影響が少ないことによると考えられる。しかし、鏡面性が劣る結果となった。
【０１１０】
比較例５も、比較例１〜４と同様にＡ層に非ポリエステル系熱可塑性エラストマー成分を添加していない場合であるが、経時後のノッチ入りエリクセン試験の結果が、劣ったものとなった。
【０１１１】
比較例６および比較例８は、Ａ層に添加されるエポキシ基を有する非ポリエステル系の熱可塑性エラストマーの量が少ない場合であり、経時後のノッチ入りエリクセン試験の結果が、熱可塑性エラストマーを添加しない場合と大差ない結果となった。
【０１１２】
比較例７および比較例９はＡ層に添加されるエポキシ基を有する非ポリエステル系の熱可塑性エラストマーの量が多い場合であり、経時後のノッチ入りエリクセン試験では良い結果が得られているが、９０度折り曲げ試験は初期から悪い結果となっている。これはエポキシ基を有する熱可塑性エラストマーがいかにポリエステル系樹脂中に微分散されるとしても、多量に添加した場合は当初より折り曲げ白化を生じてしまうことによる。
【０１１３】
比較例１０および比較例１１は、エポキシ基を持たない熱可塑性エラストマーを添加した場合であるが、この場合も経時後のノッチ入りエリクセン試験に対しては改善効果が認められるものの、９０度折り曲げ試験は初期から悪い結果となっている。ポリエステル系樹脂中にエラストマー成分が比較的大きなサイズで分散されることにより、折り曲げ白化を生ずるものと考えられる。
【０１１４】
比較例１２は、ポリエステル系のエラストマーを添加した場合であるが、９０度折り曲げ試験、ノッチ入りエリクセン試験とも経時後の結果が悪くなっている。この場合はエンタルピー緩和の進行が原因ではなく、Ａ層のブレンド組成のガラス転移温度が低下したことにより、４０℃×９０％ＲＨの環境下で結晶化が進行して加工性の低下を来したものと考えられる。本来的に結晶性が高い比較例４との違いは、比較例１２のような非晶成分の多い組成で低温・長期間の条件下で結晶化が進行した場合は巨大な球晶が形成されることによると考えられる。なお、Ａ層のＰＢＴ樹脂のブレンド比率が比較例１２と同レベルであるが、ポリエステル系エラストマーが添加されていない、従ってブレンド組成のＴｇがそれほど低くない比較例３および比較例５では経時後の９０度折り曲げ試験の結果は悪くなっていない。
【０１１５】
比較例１３、１４、及び１５は、Ａ層として本発明の実施例７、８、および実施例１２と同一のものを用いているが、Ｂ層の厚みが厚過ぎることにより初期から９０度折り曲げ試験およびノッチ入りエリクセン試験を満足することができていない。
【０１１６】
これらに対して、本発明の実施例１〜２３に関しては、Ａ層のＰＢＴ添加量が本発明の範囲の下限に近い実施例１で、沸騰水浸漬後の外観が多少悪くなっており、エポキシ基を有する熱可塑性エラストマーの添加量が本発明の下限である実施例６で、経時後のノッチ入りエリクセン試験の結果がやや悪くなっているが、いずれも実用上問題のないレベルであると判断された。また、Ｂ層＋Ｄ層の厚みが本発明の好ましい範囲における上限である実施例１８と実施例２３でノッチ入りエリクセンの結果が初期からやや悪い結果となっているが、これも実用上は問題のないレベルと判断された。それ以外の実施例に関しては、これら評価に関して、良好な結果が得られている。
【０１１７】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う金属板被覆用積層シートおよび積層シート被覆金属板もまた本発明の技術的範囲に包含されるものとして理解されなければならない。
【図面の簡単な説明】
【０１１８】
【図１（ａ）】金属板被覆用積層シート１００ａの層構成を示した模式図である。
【図１（ｂ）】金属板被覆用積層シート１００ｂの層構成を示した模式図である。
【図１（ｃ）】金属板被覆用積層シート１００ｃの層構成を示した模式図である。
【図１（ｄ）】金属板被覆用積層シート１００ｄの層構成を示した模式図である。
【図１（ｅ）】金属板被覆用積層シート１００ｅの層構成を示した模式図である。
【図１（ｆ）】金属板被覆用積層シート１００ｆの層構成を示した模式図である。
【図１（ｇ）】積層シート被覆金属板２００の層構成を示した模式図である。
【図２】スクリュー曲げ試験装置の全体図（図２（ａ））およびＶ曲げ部分の拡大図（図２（ｂ））である。
【図３】ノッチ入りエリクセン試験方法の概要を示す説明図である。
【符号の説明】
【０１１９】
１００  金属被覆用積層シート
２００  積層シート被覆金属板
１０  基材層（Ａ層）
２０  表面層（Ｂ層）
３０  印刷柄Ｃ
４０  接着剤層（Ｄ層）
５０  金属板
６０  接着剤
３００  スクリュー曲げ試験装置
３１０  上型昇降用ハンドル
３２０  上型昇降スクリュー
３３０  上型設置部分
３４０  下型設置部分
３５０  Ｖ曲げ用上型
３６０  Ｖ曲げ用下型
３７０  下型のＶ字型溝部分
３８０  試験片
４１０、４１０ａ  切り込み
４２０  切り込み部分
４５０  境界線
【図１（ａ）】
2006297758.tif 000007
【図１（ｂ）】
2006297758.tif 000008
【図１（ｃ）】
2006297758.tif 000009
【図１（ｄ）】
2006297758.tif 000010
【図１（ｅ）】
2006297758.tif 000011
【図１（ｆ）】
2006297758.tif 000012
【図１（ｇ）】
2006297758.tif 000013
【図２】
2006297758.tif 000014
【図３】
2006297758.tif 000015